(57)【要約】【課題】  本発明の目的は、保管環境によらず長期間安定したピックアップ性を有する半導体用接着フィルムを提供することにある。【解決手段】  本発明の半導体用接着フィルムの製造方法は、基材シートと、水酸基を有する熱可塑性樹脂およびイソシアネート化合物を含む第１樹脂組成物で構成される粘着層と、アクリル系樹脂を含む第２樹脂組成物で構成される接着層と、を有する半導体用接着フィルムの製造方法であって、前記粘着層中のイソシアネート残基を１０％以下とした後に、該粘着層と前記接着層とを接合する接合工程を有する。【選択図】  なし【特許請求の範囲】
【請求項１】
水酸基を有する熱可塑性樹脂およびイソシアネート化合物を含む第１樹脂組成物で構成される粘着層と、アクリル系樹脂を含む第２樹脂組成物で構成される接着層と、を有する半導体用接着フィルムの製造方法であって、前記粘着層中のイソシアネート残基を１０％以下とした後に、該粘着層と前記接着層とを接合する接合工程を有することを特徴とする半導体用接着フィルムの製造方法。
【請求項２】
前記第２樹脂組成物は、さらにエポキシ樹脂を含むものである請求項１に記載の半導体用接着フィルムの製造方法。
【請求項３】
前記第２樹脂組成物は、さらに無機充填材を含むものである請求項１または２に記載の半導体用接着フィルムの製造方法。
【請求項４】
前記無機充填材が、球状の無機充填材を含むものである請求項３に記載の半導体用接着フィルムの製造方法。
【請求項５】
前記接合工程の前に、前記イソシアネート残基を低減するために前記粘着層を予め熱処理する工程を有するものである請求項１ないし４のいずれかに記載の半導体用接着フィルムの製造方法。
【請求項６】
前記熱処理工程は、前記粘着層中のイソシアネート残基を１０％以下とするまで熱処理するものである請求項５に記載の半導体用接着フィルムの製造方法。
【請求項７】
請求項１ないし６のいずれかに記載の半導体用接着フィルムの製造方法で得られることを特徴とする半導体用接着フィルム。
【請求項８】
請求項７に記載の半導体用接着フィルムの接着層をシリコンウエハーに貼着する貼着工程と、
前記シリコンウエハーを個片化して半導体素子を得る個片化工程と、
前記粘着層と、接着層との間で半導体素子を剥離する剥離工程と、
前記接着層を有する半導体素子の接着層と支持体とを接合する接合工程と、を有することを特徴とする半導体装置の製造方法。
【請求項９】
前記剥離工程において、前記粘着層と接着層との間の密着力を低減させるための加熱処理工程または紫外線照射工程を実質的に有しないものである請求項８に記載の半導体装置の製造方法。
【発明の詳細な説明】
【技術分野】
【０００１】
本発明は、半導体用接着フィルムの製造方法、半導体用接着フルムおよび半導体装置の製造方法に関する。
【背景技術】
【０００２】
近年の電子機器の高機能化とモバイル用途への拡大に対応して半導体装置の高密度化、高集積化の要求が強まり、ＩＣパッケージの大容量高密度化が進んでいる。
これらの半導体装置の製造方法は、ケイ素、ガリウム、ヒ素などからなる半導体ウエハーにダイシングシートと呼ばれる粘着シートを貼付し、ダイシングにより個々の半導体素子に切断分離した後、個片半導体素子をダイシングシートの裏側から突き上げて取り上げるピックアップ工程、次いで、半導体素子を金属リードフレームあるいはテープ基板または有機硬質基板に圧着させるダイボンディング工程へ移送される。
【０００３】
ダイボンディング工程では、ピックアップされた半導体素子をフィルム状接着剤等のダイアタッチ材を介してリードフレームあるいは基板に接着し、半導体装置を製造する（特許文献１）。
【０００４】
最近では、ダイシングシートの粘着層にフィルム状ダイアタッチ材が積層された半導体用接着フィルムを用いることにより、半導体ウエハーの裏面研削から、ダイアタッチ材とダイシングシートの貼り付け、ダイシング、ピックアップおよびダイボンディングまでの工程をライン化、簡略化させ、より薄型の半導体素子の形成、それによるＩＣパッケージの大容量高密度化が実現している。（特許文献２）
【０００５】
しかし、ダイシングシートにフィルム状ダイアタッチ材が積層された半導体用接着フィルムは、接着剤層とダイシングシートの粘着材層が直接接しているため、保管環境により、接着剤層と粘着材層との間の密着が上昇し、薄型の半導体素子のピックアップ性が低下するという欠点があった。
【０００６】
【特許文献１】特開２００２−３５３２５２号公報
【特許文献２】特開２００６−２４７８３号公報
【発明の開示】
【発明が解決しようとする課題】
【０００７】
本発明の目的は、保管環境によらず長期間安定したピックアップ性を有する半導体用接着フィルムを提供することにある。
また、本発明の目的は、製造安定性に優れる半導体装置の製造方法を提供することにある。
【課題を解決するための手段】
【０００８】
このような目的は、下記（１）〜（９）に記載の本発明により達成される。
（１）水酸基を有する熱可塑性樹脂およびイソシアネート化合物を含む第１樹脂組成物で構成される粘着層と、アクリル系樹脂を含む第２樹脂組成物で構成される接着層と、を有する半導体用接着フィルムの製造方法であって、前記粘着層中のイソシアネート残基を１０％以下とした後に、該粘着層と前記接着層とを接合する接合工程を有することを特徴とする半導体用接着フィルムの製造方法。
（２）前記第２樹脂組成物は、さらにエポキシ樹脂を含むものである上記（１）に記載の半導体用接着フィルムの製造方法。
（３）前記第２樹脂組成物は、さらに無機充填材を含むものである上記（１）または（２）に記載の半導体用接着フィルムの製造方法。
（４）前記無機充填材が、球状の無機充填材を含むものである上記（３）に記載の半導体用接着フィルムの製造方法。
（５）前記接合工程の前に、前記イソシアネート残基を低減するために前記粘着層を予め熱処理する工程を有するものである上記（１）ないし（４）のいずれかに記載の半導体用接着フィルムの製造方法。
（６）前記熱処理工程は、前記粘着層中のイソシアネート残基を１０％以下とするまで熱処理するものである上記（５）に記載の半導体用接着フィルムの製造方法。
（７）上記（１）ないし（６）のいずれかに記載の半導体用接着フィルムの製造方法で得られることを特徴とする半導体用接着フィルム。
（８）上記（７）に記載の半導体用接着フィルムの接着層をシリコンウエハーに貼着する貼着工程と、前記シリコンウエハーを個片化して半導体素子を得る個片化工程と、前記粘着層と、接着層との間で半導体素子を剥離する剥離工程と、前記接着層を有する半導体素子の接着層と支持体とを接合する接合工程と、を有することを特徴とする半導体装置の製造方法。
（９）前記剥離工程において、前記粘着層と接着層との間の密着力を低減させるための加熱処理工程または紫外線照射工程を実質的に有しないものである上記（８）に記載の半導体装置の製造方法。
【発明の効果】
【０００９】
本発明によれば、ダイシングシートとしての機能を有し、かつ保管環境によらず長期間安定したピックアップ性を有する半導体用接着フィルムを提供することができる。
また、本発明によれば、製造安定性に優れる半導体装置の製造方法を提供することができる。
【発明を実施するための最良の形態】
【００１０】
以下、本発明の半導体用フィルムの製造方法、半導体用フィルムおよび半導体装置の製造方法について説明する。
本発明の半導体用接着フィルムの製造方法は、基材シートと、水酸基を有する熱可塑性樹脂およびイソシアネート化合物を含む第１樹脂組成物で構成される粘着層と、アクリル系樹脂を含む第２樹脂組成物で構成される接着層と、を有する半導体用接着フィルムの製造方法であって、前記粘着層中のイソシアネート残基を１０％以下とした後に、該粘着層と前記接着層とを接合する接合工程を有することを特徴とするものである。
また、本発明の半導体用接着フィルムは、上記に記載の半導体用接着フィルムの製造方法で得られることを特徴とする。
また、本発明の半導体装置の製造方法は、上記に記載の半導体用接着フィルムの接着層をシリコンウエハーに貼着する貼着工程と、前記シリコンウエハーを個片化して半導体素子を得る個片化工程と、前記粘着層と、接着層との間で半導体素子を剥離する剥離工程と、前記接着層を有する半導体素子の接着層と支持体とを接合する接合工程と、を有することを特徴とする。
【００１１】
まず、半導体用接着フィルムの製造方法および半導体用接着フィルムについて説明する。
半導体用接着フィルムは、粘着層の形成工程、接着層の形成工程および粘着層と接着層との接合工程を経て製造される。なお、粘着層の形成と接着層の形成との順番については、後述するイソシアネート残基に影響が無ければどちらが先でも構わない。
【００１２】
（粘着層）
前記粘着層は、水酸基を有する熱可塑性樹脂およびイソシアネート化合物を含む第１樹脂組成物で構成されている。これにより、半導体用ウエハーに対する粘着性を付与することができる。
前記水酸基を含む可塑性樹脂としては、例えばアクリル系樹脂、ウレタン系樹脂、エチレン系樹脂等が挙げられる。これらの中でもアクリル系樹脂が好ましく、具体的には、複数種のアクリルモノマーの共重合体が好ましい。前記アクリルモノマーとしては、例えばメタアクリル酸エチル、メタアクリル酸ブチル、メタアクリル酸２−エチルヘキシル等が挙げられ、ここにメタアクリル酸２−ヒドロキシエチル等を添加することで、水酸基を含む可塑性樹脂を得ることができる。
【００１３】
前記水酸基を持つアクリルモノマーの含有量は、特に限定されないが、前記共重合体全体の０．５〜４０重量％が好ましく、さらに好ましくは４〜３０重量％であることが好ましい。含有量が前記下限値以上であることでピックアップ性に特に優れ、前記上限値以下でダイシング時のチップ飛びの抑制効果に優れる。
【００１４】
前記イソシアネート化合物としては、具体的には多価イソシアネートのポリイソシアネート化合物および上記ポリイソシアネート化合物とポリオール化合物とを反応させて得られる末端イソシアネート化合物、または末端イソシアネートウレタンプレポリマーをフェノール、オキシム類などで封鎖したブロック化ポリイソシアネート化合物が挙げられる。
【００１５】
前記多価イソシアネートの具体例としては、例えばヘキサメチレンジイソシアネート、リジンイソシアネートなどの脂肪族イソシアネート、イソホロンジイソシアネート、ジシクロヘキシルメタン−４−４´−ジイソシアネートなどの脂環式イソシアネート、２，４−トルエンジイソシアネート、２，６−トルエンジイソシアネート、１，３−キシリレンジイソシアネート、１，４−キシレンジイソシアネート、ジフェニルメタン−４−４´−ジイソシアネート、ジフェニルメタン−２−４´−ジイソシアネート、３−メチルジフェニルメタンジイソシアネートなどの芳香族イソシアネートがあげられる。中でも、芳香族多価イソシアネートが好ましく、前記可塑性樹脂との反応が速く、熱処理時間を短縮させることができる。芳香族多価イソシアネートの中でも２，４−トルエンジイソシアネートが好ましく、さらに好ましくは２，４−トルエンジイソシアネートとポリオール化合物とを反応させて得られる末端イソシアネート化合物である。
【００１６】
前記第１樹脂組成物中の前記イソシアネート化合物の含有量は、特に限定されないが、前記水酸基を有する熱可塑性樹脂１００重量部に対し０．５〜４０重量部が好ましく、特に１〜１０重量部が好ましい。前記下限値以上であるとピックアップ性に特に優れ、前記上限値以下であるとダイシング時のチップ飛びの抑制効果に優れる。
【００１７】
前記第１樹脂組成物は、上述した水酸基を有する熱可塑性樹脂、イソシアネート化合物以外に、凝集力を高めるためにロジン樹脂、テルペン樹脂、クマロン樹脂、フェノール樹脂、スチレン樹脂、脂肪族系石油樹脂、芳香族系石油樹脂、脂肪族芳香族共重合系石油樹脂等の粘着付与剤等を含んでいても良い。
【００１８】
さらに第１樹脂組成物には、帯電防止剤を添加することもできる。帯電防止剤を添加することにより、エキスパンド時あるいはピックアップ時に発生する静電気を抑制できるため、半導体素子の信頼性が向上する。帯電防止剤としては、具体的にはアニオン性、カチオン性、非イオン性、ないし両イオン性の一般に公知の界面活性剤、カーボンブラック、銀、ニッケル、アンチモンドープスズ酸化物、スズドープインジウム酸化物などの粉体が用いられる。
【００１９】
このような前記第１樹脂組成物を、例えば適当な有機溶剤によりワニス化し、コンマコーター、グラビアコーター、ダイコーター、リバースコーター等で、基材シートに塗布または散布することにより粘着層付きの基材シートが得られる。具体的な製造方法としては、特に限定されないが、前記ワニスを適当な厚みに基材シート上に塗布または散布し、溶剤を揮発させ粘着層付きの基材シートを製造する方法、または耐熱性の保護シート上に前記ワニスを塗布または散布し、溶剤を揮発させ粘着層を形成し、さらに前記粘着層上に基材シートを積層し、粘着層付きの基材シートを製造する方法等が挙げられる。
【００２０】
本発明における粘着層の厚みは、特に限定されないが、３〜１００μｍであることが好ましく、特に５〜２０μｍであることが好ましい。厚みを前記下限値以上とすると工業的に精度良く粘着剤層の作製が可能となり、前記上限値以下とするとピックアップ時の不良を抑制効果が向上する。
【００２１】
前記基材シートとは、特に制限されるものではなく、例えばポリエチレン、ポリプロピレン、ポリブテン、ポリブタジエン、ポリメチルペンテン、ポリ塩化ビニル、塩化ビニル共重合体、ポリエチレンテレフタレート、ポリブチレンテレフタレート、ポリウレタン、エチレン酢ビ共重合体、アイオノマー、エチレン・（メタ）アクリル酸共重合体、エチレン・（メタ）アクリル酸エステル共重合体、ポリスチレン、ビニルポリイソプレン、ポリカーボネート等の一般的な熱可塑性樹脂で構成されるフィルムの他、さらにこれらの混合物で構成されるフィルム、さらにこれらを積層したフィルム等を用いることができる。
【００２２】
これらの中でもポリプロピレン樹脂を３０〜７０重量部と、ポリスチレンブロックとビニルイソプレンとからなるブロック共重合体３０〜７０重量部との混合物で構成される基材シートを用いることが好ましい。さらに好ましくは、ポリプロピレン樹脂が４０〜６０重量部と、ポリスチレンブロックとビニルイソプレンとからなるブロック共重合体４０〜６０重量部との混合物を用いることである。また粘着層との密着性を上げるために、これら基材シートの表面にコロナ処理を行ってもよい。基材シートの厚さは、特に限定されないが、３０〜３００μｍが好ましく、特に５０〜２００μｍが好ましい。前記下限値以上であるとダイシング作業の安定性をより向上することができ、前記上限値以下であることでピックアップ性をより向上することできる。
なお、基材シートは必須ではなく、用いない場合があっても良い。
【００２３】
（接着層）
前記接着層は、アクリル系樹脂（アクリル酸エステル共重合体）を含む第２樹脂組成物で構成されている。これにより、接着性を付与することができる。
前記アクリル系樹脂は、例えばアクリル酸、メタクリル酸、これらのエステル、その他の誘導体をモノマーとして含む重合体のことを意味し、具体的にはアクリル酸、メタクリル酸、アクリル酸メチル、アクリル酸エチル、メタクリル酸メチル、メタクリル酸エチル等が挙げられる。また、アクリロニトリルのようなアクリル系モノマー以外の他のモノマーと、アクリル系モノマーとの共重合体もアクリル系樹脂に含まれる。
【００２４】
本発明で用いるアクリル系樹脂は、エポキシ基、水酸基、カルボキシル基、二トリル基等の官能基を有するアクリル酸エステル共重合体が好ましい。これにより、半導体素子等の被着体への密着性をより向上することができる。前記アクリル酸共重合体を構成する官能基を持つアクリルモノマーとして、具体的にはエポキシ基を持つグリシジルメタクリレート、水酸基を持つメタアクリル酸２−ヒドロキシエチル、カルボキシル基を持つメタクリル酸、二トリル基を持つアクリロニトリル等が挙げられる。
【００２５】
本発明で用いるアクリル系樹脂の重量平均分子量は、特に限定されないが、１０万以上が好ましく、特に１５万〜１００万が好ましい。重量平均分子量が前記範囲内であると、特に接着層の製膜性を向上することができる。
【００２６】
前記第２樹脂組成物は、特に限定されないが、熱硬化性樹脂を含むことが好ましい。前記熱硬化性樹脂としては、例えばビスフェノールＡエポキシ樹脂、ビスフェノールＦエポキシ樹脂等のビスフェノール型エポキシ樹脂、フェノールノボラックエポキシ樹脂、クレゾールノボラック型エポキシ樹脂等のノボラック型エポキシ樹脂、ビフェニル型エポキシ樹脂、スチルベン型エポキシ樹脂、トリフェノールメタン型エポキシ樹脂、アルキル変性トリフェノールメタン型エポキシ樹脂、トリアジン核含有エポキシ樹脂、ジシクロペンタジエン変性フェノール型エポキシ樹脂等のエポキシ樹脂等が挙げられる。さらにフェノールノボラック樹脂、クレゾールノボラック樹脂、ビスフェノールＡノボラック樹脂等のノボラック型フェノール樹脂、レゾール型フェノール樹脂等のフェノール樹脂を含んでも良い。ユリア（尿素）樹脂、メラミン樹脂等のトリアジン環を有する樹脂、不飽和ポリエステル樹脂、ビスマレイミド樹脂、ポリウレタン樹脂、ジアリルフタレート樹脂、シリコン樹脂、ベンゾオキサジン環を有する樹脂、シアネートエステル樹脂等も挙げられる。これらは単独でも二種以上混合して用いても良い。
【００２７】
前記熱硬化性樹脂の中でもエポキシ樹脂が好ましく、特に結晶性エポキシ樹脂が好ましい。このような結晶性エポキシ樹脂としては、ビフェニル骨格、ビスフェノール骨格、スチルベン骨格等の剛直な構造を主鎖に有するエポキシ樹脂が挙げられる。このような結晶性エポキシ樹脂の重量平均分子量は、特に限定されないが、８００〜５，０００が好ましく、特に１，０００〜２，０００が好ましい。結晶性エポキシ樹脂が好ましい理由は、常温で結晶化している固体であるが、融点以上の温度域では急速に融解して低粘度の液状に変化するからである。それによって、本発明の半導体用接着フィルムの接着層部分にシリコンウエハー裏面とを貼り合わせる工程における、初期密着性をより向上することができる。
【００２８】
前記第２樹脂組成物中の熱硬化性樹脂の含有量は、特に限定されないが、前記アクリル系樹脂１００重量部に対し、１〜４００重量部が好ましく、特に５〜１００重量部が好ましい。含有量が前記下限値以上とすることで、耐湿、耐熱性などの物性及び密着力に優れた硬化物を得ることができるため、半導体装置の接続信頼性を確保することができる。また上記上限値以下とすることで、硬化時の温度における溶融粘度が低くなり過ぎず、気泡まきこみ等による不良を抑制することができ、硬化後の半導体装置の接続信頼性を確保することができる。
【００２９】
前記熱硬化性樹脂を用いる場合、硬化剤を用いることが好ましい。特に、前記熱硬化性樹脂がエポキシ樹脂の場合、フェノール系硬化剤を用いることが好ましく、具体的にはフェノール類とアルデヒド類またはケトン類の共縮反応物であるフェノール樹脂、ビスフェノール類、フェノール類とジメトキシパラキシレン等の共縮反応物であるフェニレンまたはジフェニレン骨格を有するフェノールアラルキル樹脂が挙げられ、単核のレゾルシン、カテコール等も硬化反応を生じるならば使用できるが、「フェノール」の定義が一般に芳香環に結合する水素原子が水酸基で置換された化合物であることから、ナフトール等の縮合多環芳香族由来の水酸基含有化合物とカルボニル化合物の共縮反応物なども含まれる。これらのフェノール樹脂の中では、分子内の水酸基が少ないために硬化物の吸水率が小さく、分子が適度の屈曲性を有するために硬化反応における反応性も良く、かつ低粘度化も可能であることから、特にフェノールアラルキル樹脂が好ましい。
【００３０】
前記硬化剤の含有量は、特に限定されないが、前記アクリル系樹脂１００重量部に対し、１〜４００重量部が好ましく、特に５〜１００重量部が好ましい。含有量が前記下限値以上とすることで、耐湿、耐熱性などの物性及び密着力に優れた硬化物を得ることができるため、半導体装置の接続信頼性を確保することができる。また上記上限値以下とすることで、硬化時の温度における溶融粘度が低くなり過ぎず、気泡まきこみ等による不良を抑制することができ、硬化後の半導体装置の接続信頼性を確保することができる。
【００３１】
また、前記第２樹脂組成物は熱硬化性樹脂がエポキシ樹脂の場合、硬化促進剤としてイミダゾール類を含んでもよい。特に制限はされないが、具体的には、１−ベンジル−２−メチルイミダゾール、１−ベンジル−２−フェニルイミダゾール、１−シアノエチル−２−エチル−４−メチルイミダゾールなどの化合物が挙げられる。
【００３２】
前記硬化促進剤の含有量は、特に限定されないが、前記アクリル系樹脂１００重量部に対して０．０１〜３０重量部が好ましく、特に０．５〜１０重量部が好ましい。配合量が低すぎると硬化性が不十分である場合があり、高すぎると保存性が低下する場合がある。
【００３３】
前記第２樹脂組成物には、必要に応じて無機充填材を配合することにより、より薄い半導体素子に対する優れたピックアップ性を確保することができる。
前記無機充填材の平均粒径は、特に限定されないが、０．０１〜２５μｍが好ましく、特に０．１〜５μｍが好ましい。平均粒径が前記下限値以上であることでピックアップ性がより向上し、前記上限値以下であることで、接着層の強い密着力を確保することができる。
【００３４】
前記無機充填材としては、例えば銀、酸化チタン、シリカ、マイカ等があげられる。その中でも安価で汎用性があるためシリカが好ましい。
前記無機充填材の含有量は、特に限定されないが、第２樹脂組成物全体の１％〜５０重量％が好ましく、特に１０〜４０重量％が好ましい。含有量が前記下限値以上であることでピックアップ性がより向上し、前記上限値以下であることで、接着剤層の強い密着力を確保することができる。
【００３５】
前記第２樹脂組成物は、必要に応じてカップリング剤を含んでも良い。これにより接着層と半導体素子等の被着体との密着性を向上させることができる。前記カップリング剤としてはシラン系、チタン系、アルミニウム系等が挙げられる。これらの中でも密着力と保存性の観点からシラン系カップリング剤が好ましい。
【００３６】
前記シラン系カップリング剤としては、例えばビニルトリクロロシラン、ビニルトリメトキシシラン、ビニルトリエトキシシラン、β−（３，４エポキシシクロヘキシル）エチルトリメトキシシラン、γ−グリシドキシプロピルトリメトキシシラン、γ−グリシドキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−クロロプロピルトリメトキシシラン、γ−メルカプトプロピルトリメトキシシラン、３−イソシアネートプロピルトリエトキシシラン、３−アクリロキシプロピルトリメトキシシラン等が挙げられる。
【００３７】
前記カップリング剤の含有量は、特に限定されないが、前記アクリル系樹脂１００重量部に対して０．０１〜１０重量部が好ましく、特に０．１〜１０重量部が好ましい。含有量が前記下限値以上であることで密着力がより上昇し、前記下限値以下であることで保存性をより向上できる。
【００３８】
前記第２樹脂組成物は、上述のアクリル系樹脂、熱硬化性樹脂等以外に必要に応じて、他の成分としてシアネート基を有する有機化合物を含んでも良い。これにより、被着体への密着性と耐熱性とをより向上することができる。
前記シアネート基を有する有機化合物としては、例えばビスフェノールＡジシアネート、ビスフェノールＦジシアネート、ビス（４−シアネートフェニル）エーテル、ビスフェノールＥジシアネート、シアネートノボラック樹脂等が挙げられる。
【００３９】
このような前記第２樹脂組成物を、例えば適当な有機溶剤によりワニス化し、コンマコーター、ダイコーター、グラビアコーター等の周知の方法に従って、耐熱性の保護シート上に塗布または散布等により塗工し、乾燥させて接着層を形成する。ここで得られた保護シート上の接着剤層をウエハーの貼り付け予定部分の外径より大きく、かつウエハーリング貼り付け予定部分の内径より小さくカットする。そうすることで、ウエハーリングの汚染による工程の不具合を抑制することができる。
【００４０】
前記接着層の厚さは、特に限定されないが、３〜１００μｍが好ましく、特に５〜４０μｍが好ましい。厚さを前記下限値以上とすることで、工業的に精度良く接着剤層の作製が可能となり、前記上限値以下とすることで、ピックアップ時の不良を抑制できる。
【００４１】
このようにして得られた粘着層と、接着層とを接合して半導体用接着フィルムを得るが、この接合の際に前記粘着層中のイソシアネート化合物が前記熱可塑性樹脂の水酸基等と反応するが、そのイソシアネート残基を１０％以下とした後に粘着層と接着層とを接合するものである。これにより、保管環境によらず長期間安定したピックアップ性を有する半導体用接着フィルムを得ることができる。
この粘着層中のイソシアネート残基を１０％以下とした後で接着層と接合することにより、長期間安定したピックアップ性が発現する理由は、以下のように考えられる。
イソシアネート基は反応性が高く、様々な化合物と反応する。そのために粘着層中のイソシアネート残基が多いと、接着層を構成する樹脂組成物の成分とイソシアネート基が反応する。その結果、粘着層と接着剤層間の界面の密着力が上昇し、ピックアップ性が低下すると考えられる。
この粘着層のイソシアネート残基は、より具体的には８％以下とすることが好ましく、特に５％以下とすることが好ましい。これにより、ピックアップ性をより向上できる。
このイソシアネート残基の量は、例えば粘着層の塗工乾燥直後に基材シートに貼り付けてから１０分後および熱処理後の粘着層のＩＲスペクトルにおけるイソシアネート基由来の２２５０ｃｍ−１におけるピーク面積で評価した。粘着層を貼り付けてから１０分後のピーク面積をＡとし、熱処理後のピーク面積をＢとして、下記式よりイソシアネート残基を求めた。粘着剤層のＩＲスペクトルの測定方法は、パーキンエルマー社製フーリエ変換赤外分光分析Ｓｐｅｃｔｒｕｍ  Ｏｎｅにて、ＡＴＲ法で積算回数４回で測定を行った。
イソシアネート残基（％）＝Ｂ／Ａ×１００  （式）
【００４２】
粘着層中のイソシアネート残基を１０％以下にする方法としては、特に限定はされないが、室温（２３℃）で長時間放置する方法や、熱処理する方法等が挙げられる。これらの中でも熱処理をする方法が好ましい。これにより、短時間でイソシアネート基の反応を進めることができ、生産性を向上することができる。
【００４３】
前記熱処理の雰囲気温度は、特に限定はされないが、４０℃〜１００℃が好ましく、特に４０〜６０℃が好ましい。温度が前記下限値以上であると可塑性樹脂と、イソシアネート化合物の反応を促進し、ピックアップ性の経時変化を抑制することができる。また、前記上限値以下であると、基材シートと粘着剤層の剥離を抑制し、半導体装置の接続信頼性を向上させることができる。
【００４４】
前記熱処理の処理時間は、特に限定はされないが、０．１〜３４０時間が好ましく、特に１〜７２時間が好ましい。前記下限値以上であると、可塑性樹脂とイソシアネート化合物の反応を促進し、ピックアップ性の経時変化を抑制することができる。また、前記上限値以下であると、基材シートと粘着剤層の剥離を抑制し、半導体装置の接続信頼性を向上させることができる。
【００４５】
このように粘着層中のイソシアネート残基を１０％以下としてから接着層と接合する。接合方法としては、例えば打ち抜きプレス加工や、ラミネートロールによる加工方法を用いることができる。これらの中でもラミネートロールを用いる方法が好ましい。これにより、接合外観を向上することができる。
【００４６】
こうして粘着層と接着層とを有する半導体用接着フィルムを得ることができる。このような半導体用フィルムは、例えばダイシングフィルムの機能を有し、かつ半導体素子と基板との接着剤としてのダイアタッチフィルムの機能とを有することができる。
【００４７】
次に、半導体装置の製造方法について説明する。
まず、シリコンウエハーの裏面に、上述の半導体用接着フィルムの粘着層が接合されるように貼着する。次に、シリコンウエハーの半導体用フィルム側の面がダイシング装置に接するように、シリコンウエハーをダイシング装置上に固定する。そして、ダイシングソー等の切断手段を用いて、上記シリコンウエハーを個片化単位（半導体素子の単位）に切断する。こうして、半導体用接着フィルムを有する半導体素子を得る。
【００４８】
次に、得られた半導体用接着フィルム付き半導体素子を、粘着層と接着層との間で剥離させてピックアップし、半導体素子の接着層を介してリードフレームまたは有機基板等の半導体素子搭載用支持部材と接合させる。このときの接合条件は、特に制限されるものではないが、例えば接合温度は８０〜２００℃、接合時間は０．１〜３０秒、接合圧力は０．１〜１０ＭＰａで行うことができる。その後必要に応じてワイヤボンディング、封止材により封入を経て半導体装置を得ることができる。このようにして、得られた半導体装置は上述の半導体用接着フィルムを用いているので、半導体用接着フィルムの保管環境によらず長期間安定したピックアップ性を示している。したがって、安定して半導体装置を製造することができるようになる。
【実施例】
【００４９】
以下、本発明を実施例および比較例に基づいて詳細に説明するが、本発明はこれに限定されるものではない。
（実施例１）
１）基材シートおよび粘着剤層の作製
基材シートとして、ＣＴ−Ｈ６１７（クラレ製）を、押し出し機で、厚み１００μｍのシートを形成し、表面をコロナ処理し、基材シートを得た。
次に、アクリル酸２−エチルヘキシル７０重量部と酢酸ビニル２５重量部、メタクリル酸２−ヒドロキシエチル５重量部とを共重合して得られた重量平均分子量５００，０００の共重合体（水酸基を有する熱可塑性樹脂）１００重量部に対し、ポリイソシアネート化合物（コロネートＬ、日本ポリウレタン(株)製）６重量部を配合した粘着層となる樹脂溶液を剥離処理したポリエチレンテレフタレートフィルム（王子製紙社製、品番ＲＬ−０７、厚さ３８μｍ）に乾燥後の厚さが１０μｍになるように塗工し、８０℃で５分間乾燥し、粘着層を得た。その粘着層を基材シートのコロナ処理面にラミネートして厚さ１０μｍの粘着層を有する粘着層付き基材シート得た。そして、粘着剤付き基材シートを６０℃で１６８時間熱処理を施し、粘着層中のイソシアネート残基を２％とした。なお、イソシアネート残基の量は、粘着層の塗工乾燥直後に基材シートに貼り付けてから１０分後および熱処理後の粘着層のＩＲスペクトルにおけるイソシアネート基由来の２２５０ｃｍ−１におけるピーク面積を測定し、粘着層を貼り付けてから１０分後のピーク面積をＡとし、熱処理後のピーク面積をＢとして、下記式より求めた。粘着剤層のＩＲスペクトルの測定方法は、パーキンエルマー社製フーリエ変換赤外分光分析Ｓｐｅｃｔｒｕｍ  Ｏｎｅにて、ＡＴＲ法で積算回数４回で測定を行った。
イソシアネート残基（％）＝Ｂ／Ａ×１００
【００５０】
２）接着層の作製
アクリル酸エステル共重合体として重量平均分子量３５０，０００のアクリル酸エステル共重合体（ＳＧ−８０Ｈ、ナガセケムテックス（株）製、Ｔｇ：１５℃）１００重量部と、熱硬化樹脂として結晶性のクレゾールノボラックエポキシ樹脂（ＥＯＣＮ−１０２０−８０、エポキシ当量２００ｇ／ｅｑ、日本化薬（株）製）３重量部と、エポキシ樹脂（ＮＣ６０００、エポキシ当量１９７ｇ／ｅｑ、日本化薬（株）製）４．５重量部と、硬化剤としてフェノール硬化剤（ＰＲ５３６４７、住友ベークライト（株）製）３．８重量部と、カップリング剤としてγ−グリシドキシプロピルトリメトキシシラン（ＫＢＭ４０３、信越化学（株）製）０．２重量部と、無機充填材として球形のシリカフィラー（ＳＥ−２０５０、粒径５μｍ、アドマファイン（株）製）７０重量部と、をメチルエチルケトン（ＭＥＫ）に溶解・分散させて樹脂固形分２０％の樹脂ワニスを得た。この樹脂ワニスをコンマコーターで、剥離処理した厚さ３８μｍポリエチレンテレフタレートフィルム（王子製紙社製、品番ＲＬ−０７、厚さ３８μｍ）に塗布した後、７０℃で１０分間乾燥して、厚さ２５μｍの接着層を有するキャリアフィルム付き接着層を得た。
【００５１】
３）半導体用接着フィルムの作製
上述の粘着層付き基材シートからポリエチレンテレフタラートフィルムを剥がした。次に、前述のキャリアフィルム付き接着層を、半導体ウエハーよりも大きく、かつウエハーリング貼付予定の内径よりも小さいサイズにハーフカットした。そして前述の粘着層上に接着層を貼付け、キャリアフィルムを剥がすことにより、基材シート、粘着層、接着層がこの順に構成されてなる半導体用接着フィルムを得た。
【００５２】
４）半導体装置の作製
得られた半導体用接着フィルムを６インチ、２００μｍウエハーの裏面に６０℃で貼り付けし、半導体用接着フィルム付きウエハーを得た。その半導体用接着フィルム付きウエハーを、ダイシングソーを用いて、スピンドル回転数３０，０００ｒｐｍ、切断速度５０ｍｍ／ｓｅｃで５ｍｍ×５ｍｍ角の半導体素子にダイシング（個片化）し、粘着層と接着層との間で剥離して接着層付き半導体素子をピックアップした（剥離工程）。次に、ピックアップした接着層付き半導体素子をビスマレイミド−トリアジン樹脂基板に、１３０℃、１ＭＰａ、１．０秒間圧着して、接合した（接合工程）。そして１８０℃、１時間で加熱した後、周囲を封止樹脂で封止して半導体装置を得た。このようにして、１０個の半導体装置を作製した。
【００５３】
（実験例２）
得られた接着フィルムの熱処理条件を下記の様にした以外は、実施例１と同様にした。
得られた接着フィルムを５０℃で１６８時間熱処理を施し、粘着層中のイソシアネート残基を６％とした。
【００５４】
（実験例３）
得られた接着フィルムの熱処理条件を下記の様にした以外は、実施例１と同様にした。
得られた接着フィルムを４０℃で１６８時間熱処理を施し、粘着層中のイソシアネート残基を１０％とした。
【００５５】
（実験例４）
熱処理に代えて、室温で１ヶ月放置することによりイソシアネート残基を８％とした以外は、実施例１と同様にした。
【００５６】
（実験例５）
接着層の配合において、無機充填材を用いずに配合を以下のようにした以外は、実施例１と同様にした。
アクリル酸エステル共重合体として重量平均分子量３５０，０００のアクリル酸エステル共重合体（ＳＧ−８０Ｈ、ナガセケムテックス（株）製、Ｔｇ：１５℃）１００重量部と、熱硬化樹脂として結晶性のクレゾールノボラックエポキシ樹脂（ＥＯＣＮ−１０２０−８０、エポキシ当量２００ｇ／ｅｑ、日本化薬（株）製）３重量部と、エポキシ樹脂（ＮＣ６０００、エポキシ当量１９７ｇ／ｅｑ、日本化薬（株）製）４．５重量部と、硬化剤としてフェノール硬化剤（ＰＲ５３６４７、住友ベークライト（株）製）３．８重量部と、カップリング剤としてγ−グリシドキシプロピルトリメトキシシラン（ＫＢＭ４０３、信越化学（株）製）０．２重量部と、をメチルエチルケトン（ＭＥＫ）に溶解・分散させて樹脂固形分２０％の樹脂ワニスを得た。
【００５７】
（実験例６）
接着層の配合において、無機充填材として以下のものを用いた以外は実施例１と同様にした。
無機充填材として結晶状無機充填材（東海ミネラル(株)製、ＥＦ−１０Ｎ）を用いた。
【００５８】
（実験例７）
粘着層の配合を以下のようにした以外は、実施例１と同様にした。
アクリル酸２−エチルヘキシル５０重量部とアクリル酸ブチル１０重量部、酢酸ビニル３７重量部、メタクリル酸２−ヒドロキシエチル３重量部とを共重合して得られた重量平均分子量３００，０００の共重合体（水酸基を有する熱可塑性樹脂）１００重量部に対し、ポリイソシアネート化合物（コロネートＬ、日本ポリウレタン(株)製）６重量部を配合した。
【００５９】
（比較例１）
粘着層の作製において、熱処理を施さずに粘着層と接着層とを接合した以外は、実施例１と同様にした。粘着層中のイソシアネート残基１００％であった。
【００６０】
（比較例２）
多分空気中の水分と反応してそれなりに低下するのではないかと……。
粘着層の配合において、水酸基を有する熱可塑性樹脂を、アクリル酸２−エチルヘキシル７０重量部と酢酸ビニル３０重量部とを共重合して得られた重量平均分子量５００，０００の共重合体（水酸基を有していない熱可塑性樹脂）に代えた以外は、実施例１と同様にした。粘着層中のイソシアネート残基３％であった。
【００６１】
各実施例および比較例で得られた半導体用接着フィルムおよび半導体装置に関して次の評価を行った。評価項目を内容と共に示す。得られた結果を表１に示す。
【００６２】
（１）初期ピックアップ性
半導体ウエハーをダイシングした後に接着層付き半導体素子が、粘着層と接着層間で剥離し、ピックアップできるかを評価した。各符号は、以下の通りである。
◎：９０％以上のチップがピックアップ可能であった。
○：ダイシングしたチップの７０％以上、９０％未満がピックアップ可能であった。
△：ダイシングしたチップの５０％以上、７０％未満がピックアップ可能であった。
×：ピックアップできたチップが５０％以下であった。
【００６３】
（２）保存後のピックアップ性
半導体ウエハーのダイシング後、一定条件下で保存し、保存後も接着剤層付き半導体素子が、粘着剤層と接着剤層間で剥離し、ピックアップができるかを評価した。保存条件は、温度を２１〜２３℃で、湿度を４０〜４２％の条件で３０日間とした。各符号は、以下の通りである。
◎：全てのチップがピックアップ可能であった。
○：ダイシングしたチップの７０％以上、９０％未満がピックアップ可能であった
△：ダイシングしたチップの５０以上、７０％未満がピックアップ可能であった。
×：ピックアップできたチップが５０％以下であった。
【００６４】
（３）ダイシング後のチップの飛散
半導体ウエハーをダイシングした際に、半導体用接着フィルムから剥離する半導体素子の個数を計測することにより評価した。
【００６５】
（４）ウエハーリング汚染
半導体用接着フィルムの粘着剤層に、ウエハーリングを貼り付け、一定条件下で保存後にウエハーリングを粘着剤層から取り外した時の、ウエハーリングへ粘着剤が転写しているか目視で評価した。保存条件は、温度を２１から２３℃で、湿度を４０から４２％の条件で一週間とした。ウエハーリングが汚染されていなければ○、汚染されていれば×の評価を行った。
【００６６】
（５）耐クラック性
耐クラック性は、得られた半導体装置を８５℃／８５％ＲＨ／１６８時間吸湿処理をした後、２６０℃のＩＲリフローを３回行い走査型超音波探傷機（ＳＡＴ）で評価した。各符号は、以下の通りである。
◎：クラックが全く無し
○：クラックが、７／１０個以上無し
△：クラックが、９／１０個以上、かつ７／１０個未満有り
×：クラックが、１０／１０個有り
−：サンプル作製できず
【００６７】
【表１】
2008143967.tif 000002
【００６８】
表１から明らかなように、実施例１〜７で得られた半導体用フィルムを用いた半導体装置は、初期ピックアップ性および保存後のピックアップ性の両方に優れていた。これにより、保管環境によらず長期間安定したピックアップ性を有する半導体用接着フィルムを得られたことが示された。また、半導体装置の製造安定性に優れていることが示された。
また、実施例１〜７で得られた半導体用フィルムを用いた半導体装置の製造では、ダイシング後のチップ飛散も改善されていた。
また、実施例１〜７の半導体用接着フィルムは、ウエハリングの汚染も無かった。